(57)【特許請求の範囲】
【請求項１】
ポリエステル繊維からなるマルチフィラメントである糸を円筒状に丸編みした円筒状編紐を前記糸の溶融温度以下の温度で熱処理した中空状多孔質膜用支持体と、該支持体の外周面に設けられた多孔質膜層とを有する細径中空状多孔質膜であって、
前記中空状多孔質膜用支持体は、該支持体の厚みをＬ、外径をＲ、ｒ＝Ｒ−２Ｌとした場合における比（ｒ／Ｒ）が、０．６０〜０．７３であり、
かつ、前記細径中空状多孔質膜の外径が１．０〜２．０ｍｍである、細径中空状多孔質膜。
【請求項２】
前記糸の繊度が１００ｄｔｅｘ以上１０００ｄｔｅｘ以下である、請求項１に記載の細径中空状多孔質膜。
【請求項３】
前記繊度は、１００ｄｔｅｘ以上２００ｄｔｅｘ未満である、請求項２に記載の細径中空状多孔質膜。
【請求項４】
前記細径中空状多孔質膜の外径が１．３〜２．０ｍｍである、請求項１〜３のいずれか一項に記載の細径中空状多孔質膜。
【請求項５】
前記比（ｒ／Ｒ）が、０．６０〜０．７０である、請求項１〜４のいずれか一項に記載の細径中空状多孔質膜。
【発明の詳細な説明】
【技術分野】
【０００１】
本発明は、中空状多孔質膜用支持体と、該支持体を備えた中空状多孔質膜に関する。
【背景技術】
【０００２】
近年、環境問題への関心が高まり、また、水質に関する規制が強化されていることから、分離の完全性、コンパクト性等に優れた濾過膜を用いた水処理が注目を集めている。該水処理の濾過膜としては、例えば、中空状多孔質膜が用いられている。該中空状多孔質膜には、優れた分離特性および透過特性のみならず、高い機械特性も必要とされる。機械特性に優れた中空状多孔質膜としては、糸を丸編みした円筒状編紐からなる中空状多孔質膜用支持体の外周面に多孔質膜層を設けた中空状多孔質膜が開示されている（特許文献１参照。）。該中空状多孔質膜は、支持体を２重管紡糸ノズルに連続的に通す際に、２重管紡糸ノズルから製膜原液を吐出し、支持体の外周面に製膜原液を塗布した後、製膜原液が塗布された支持体を凝固浴槽に通し、凝固浴槽内の凝固液で製膜原液を凝固させることにより製造される。
【先行技術文献】
【特許文献】
【０００３】
【特許文献１】特開２００８−１１４１８０号公報
【発明の概要】
【発明が解決しようとする課題】
【０００４】
しかしながら、特許文献１に開示されている中空状多孔質膜は、機械特性には優れるものの中空部の通水性が悪いという問題があった。このように中空部の通水性が悪くなる現象は、ウィルス除去用として用いられるような外径の小さな中空状多孔質膜、すなわち、細径の中空状多孔質膜において、より顕著になる傾向がある。
【０００５】
本発明は上記事情に鑑みてなされたもので、機械特性に優れるとともに、中空部の通水性にも優れる細径の中空状多孔質膜と、該中空状多孔質膜の製造に用いられ、製膜時にも潰れにくい細径の中空状多孔質膜用支持体の提供を目的とする。
【課題を解決するための手段】
【０００６】
本発明者は、ウィルス除去用として用いられるような細径の中空状多孔質膜においては、中空状多孔質膜用支持体として、その外径と見かけ上の内径との比率が特定の範囲にあるものを用いることによって、管内抵抗（中空部の抵抗）が低くなり、通水性の低下が抑制されるとともに、製膜時に支持体が潰れてしまうなどの問題も生じないことを見出し、本発明を完成するに至った。
本発明の細径中空状多孔質膜は、ポリエステル繊維からなるマルチフィラメントである糸を円筒状に丸編みした円筒状編紐を前記糸の溶融温度以下の温度で熱処理した中空状多孔質膜用支持体と、該支持体の外周面に設けられた多孔質膜層とを有する細径中空状多孔質膜であって、前記中空状多孔質膜用支持体は、該支持体の厚みをＬ、外径をＲ、ｒ＝Ｒ−２Ｌとした場合における比（ｒ／Ｒ）が、０．６０〜０．７３であり、かつ、前記細径中空状多孔質膜の外径が１．０〜２．０ｍｍである。
前記糸の繊度は１００ｄｔｅｘ以上１０００ｄｔｅｘ以下であることが好ましい。
前記繊度は、１００ｄｔｅｘ以上２００ｄｔｅｘ未満であることが好ましい。
前記細径中空状多孔質膜の外径は１．３〜２．０ｍｍであることが好ましい。
前記比（ｒ／Ｒ）は、０．６０〜０．７０であることが好ましい。
【発明の効果】
【０００７】
本発明によれば、械特性に優れるとともに、中空部の通水性にも優れる細径の中空状多孔質膜と、該中空状多孔質膜の製造に用いられ、製膜時にも潰れにくい細径の中空状多孔質膜用支持体とを提供できる。
【図面の簡単な説明】
【０００８】
【図１】本発明の細径中空状多孔質膜用支持体の一例を示す側面図である。
【図２】図１の細径の中空状多孔質膜用支持体の横断面図である。
【図３】支持体製造装置の一例を示す概略構成図である。
【図４】中空状多孔質膜製造装置の一例を示す概略構成図である。
【発明を実施するための形態】
【０００９】
以下、本発明を詳細に説明する。
＜細径中空状多孔質膜用支持体＞
図１は、本発明の細径の中空状多孔質膜用支持体（以下、支持体という場合がある。）の一例を示す側面図である。
この支持体１０は、糸を円筒状に丸編みした円筒状編紐を糸の溶融温度以下の温度で熱処理したものであって、支持体の厚みをＬ、外径をＲ、ｒ＝Ｒ−２Ｌとした場合における比（（Ｒ−２Ｌ）／Ｒ）の値、すなわち、比（ｒ／Ｒ）が０．５５〜０．７３の範囲にあるものである。
【００１０】
なお、丸編みとは、丸編機を用いて筒状のよこメリヤス生地を編成することであり、糸を円筒状に丸編みした編紐とは、糸を湾曲させて螺旋状に伸びる連続したループを形成し、これらループを前後左右に互いに関係させたものである。
【００１１】
ここで外径Ｒとは、図２に示すように、支持体１０の外径のうちの最大である部分の長さをいう。すなわち、支持体１０の外周面には凹凸があるが、凸の部分同士を中心を通るように結び、その長さを外径Ｒとして採用する。
一方、支持体１０の厚みＬとは、図２に示すように、支持体１０の径方向の厚みのうちの最大である部分の長さをいう。すなわち、まず、編紐である支持体１０の外周面および内周面には凹凸があるが、凸の部分同士を径方向で結び、その長さを厚みＬとして採用する。さらに、このように凸の部分同士を径方向で結んだ長さも、この支持体１０が編紐であって編み込みに伴うねじれがあることに起因して、通常、周方向に斑がある。よって、そのような斑のうち、最も大きな長さ（最も厚い部分）を厚みＬとして採用する。
【００１２】
外径Ｒや厚みＬは、次の方法で測定できる。
まず、長さ１０ｃｍ程度の支持体１０を数本束ねて、その外側全体をポリウレタン樹脂で覆うとともに、各支持体１０の中空部にもポリウレタン樹脂を充填し、硬化させる。ついで、硬化した束を支持体１０の径方向に沿って、その長手方向の長さが約０．５ｍｍとなるようにスライスし、薄片状のサンプルを得る。ついで、このサンプルの断面の光学像を投影機を用いて例えば１００倍の倍率でスクリーンに投影し、投影された像において外径Ｒ、厚みＬを読み取る。
また、実際の測定においては、同じ編紐からランダムに少なくとも３箇所を切り出して、少なくとも３つのサンプルを得て、各サンプルについて、上述の方法により外径Ｒ、厚みＬを読み取り、これらの平均値を外径Ｒ、厚みＬとして採用する。
【００１３】
そして、本発明者は、Ｒ−２Ｌ＝ｒと定義するとともに、比（ｒ／Ｒ）が限られた特定の範囲にある支持体１０によれば、特に細径の中空状多孔質膜を製造するにあたって、製膜時に潰れにくく、しかも、中空部の通水性に優れる細径の中空状多孔質膜が得られることを見出し、本発明を完成させた。
なお、ｒは、支持体１０の見かけ上の内径に相当する。支持体１０は編紐からなり、しかも細径であるため、内径を直接測定することには困難が伴う。そこで、本発明においては、支持体１０の外径と厚みとから、見かけ上の内径を定義している。
【００１４】
すなわち、比（ｒ／Ｒ）が０．５５以上であれば、支持体１０の管内抵抗が低減され、管内抵抗による通水性の低下を抑制することができる。好ましい比（ｒ／Ｒ）は０．６０以上である。一方、比（ｒ／Ｒ）が大きくなると、支持体１０が径方向に潰れやすくなり、支持体１０上への製膜が困難となる。よって、比（ｒ／Ｒ）は０．７３以下であり、好ましくは０．７０以下である。
【００１５】
支持体１０を備えた中空状多孔質膜の外径は、良好な透水性能を得る観点から細径、すなわち、１．０〜２．７ｍｍである。また、ウイルス等の除去効率との観点から、１．３〜２．０ｍｍがより好ましい。このような中空状多孔質膜の外径からすると、支持体１０の外径は、０．７〜２．５ｍｍが好ましく、１．２〜１．７ｍｍがより好ましい。
【００１６】
糸の繊度は、中空状多孔質膜の耐久性の点からは、１００〜１０００ｄｔｅｘが好ましく、特に支持体１０の厚みを制御し、それにより比（ｒ／Ｒ）を０．５５〜０．７３の範囲に制御する観点からは、１００ｄｔｅｘ以上２００ｄｔｅｘ未満がより好ましく、さらには１００〜１８０ｄｔｅｘが好ましい。繊度が高い糸を使用すると、支持体１０は潰れにくくなるが、その厚みＬが増し、比（ｒ／Ｒ）が小さくなる。よって、糸の繊度をより好ましくは１００ｄｔｅｘ以上２００ｄｔｅｘ未満、さらに好ましくは１００〜１８０ｄｔｅｘと小さくすることによって、比（ｒ／Ｒ）を上記範囲として、通水性に優れ、潰れにくい支持体１０とすることができる。
【００１７】
糸の形態としては、マルチフィラメント、モノフィラメント、紡績糸等が挙げられるが、マルチフィラメントであると、比（ｒ／Ｒ）を０．５５〜０．７３の範囲に制御しやすいため、糸の形態はマルチフィラメントが好ましい。
【００１８】
糸の材料としては、合成繊維、半合成繊維、再生繊維、天然繊維等が挙げられる。糸は、複数種類の繊維を組み合わせたものであってもよい。
合成繊維としては、ナイロン６、ナイロン６６、芳香族ポリアミド等のポリアミド系繊維；ポリエチレンテレフタレート、ポリブチレンテレフタレート、ポリ乳酸、ポリグリコール酸等のポリエステル系繊維；ポリアクリロニトリル等のアクリル系繊維；ポリエチレン、ポリプロピレン等のポリオレフィン系繊維；ポリビニルアルコール系繊維；ポリ塩化ビニリデン系繊維；ポリ塩化ビニル系繊維：ポリウレタン系繊維；フェノール樹脂系繊維；ポリフッ化ビニリデン、ポリテトラフルオロエチレン等のフッ素系繊維；ポリアルキレンパラオキシベンゾエート系繊維等が挙げられる。
【００１９】
半合成繊維としては、セルロースジアセテート、セルローストリアセテート、キチン、キトサン等を原料としたセルロース誘導体系繊維：プロミックスと呼称される蛋白質系繊維等が挙げられる。
再生繊維としては、ビスコース法、銅−アンモニア法、有機溶剤法等により得られるセルロース系再生繊維（レーヨン、キュプラ、ポリノジック等。）が挙げられる。天然繊維としては、亜麻、黄麻等が挙げられる。
【００２０】
これらのなかでは、耐薬品性に優れる点から、ポリエステル系繊維、アクリル系繊維、ポリビニルアルコール系繊維、ポリアミド系繊維、ポリオレフィン系繊維からなる群から選ばれる１種が好ましく、中空状多孔質膜の洗浄に用いられる次亜塩素酸塩（例えば次亜塩素酸ナトリウム。）に対する耐性が優れる点では、ポリエステル系繊維が特に好ましい。
【００２１】
＜中空状多孔質膜用支持体の製造方法＞
図３は、支持体１０の製造に用いられる支持体製造装置の一例を示す概略構成図である。支持体製造装置２０は、複数のボビン２２と、ボビン２２から引き出された糸１６を丸編する丸編機２４と、丸編機２４によって編成された円筒状編紐１２を一定の張力で引っ張る紐供給装置２６と、円筒状編紐１２を熱処理する金型２８と、円筒状編紐１２を熱処理して得られた支持体１０を引き取る引取り装置３０と、支持体１０をボビンに巻き取る巻取り機３２とを具備する。
【００２２】
丸編機２４は、回転可能な円筒状のシリンダと、該シリンダの内側に配置された回転しないスピンドルと、該スピンドルの外円周上に配置された複数のメリヤス針とを有して構成される。円筒状編紐１２の外径Ｒ、厚みＬ、編目の数および大きさは、上述したように、糸の形態や繊度によっても決まるが、メリヤス針の数、メリヤス針を配置するスピンドルの円周直径によっても左右される。
【００２３】
金型２８は、金属製のブロック、プレート等からなる本体と、加熱手段とを有して構成される。加熱手段としては、バンドヒーター、アルミ鋳込みヒーター等が挙げられる。金型２８の本体には、円筒状編紐１２が通過する貫通孔が形成されている。
【００２４】
紐供給装置２６および引取り装置３０としては、ネルソンロール、ニップロール、カレンダーロール等が挙げられる。ニップロールは円筒状編紐１２をつぶすおそれがあるため、ネルソンロールまたはカレンダーロールが好ましい。
【００２５】
以下、支持体製造装置２０を用いた支持体１０の製造方法を説明する。
支持体１０は、下記（ａ）工程と下記（ｂ）工程を有する製造方法によって製造される。
（ａ）糸１６を丸編して円筒状編紐１２を編成する工程。
（ｂ）前記円筒状編紐１２を、糸の溶融温度以下の温度で熱処理する工程。
【００２６】
（ａ）工程：
円筒状編紐１２は、丸編機２４を用いて編成される。
製紐速度は、円筒状編紐１２の形状により若干変わるが、シリンダの回転数によってほぼ決まる。シリンダ回転数は、１〜４０００ｒｐｍに設定可能であり、安定して編成できる点から、１００〜３０００ｒｐｍが好ましい。この際の製紐速度は、およそ６〜２００ｍ／ｈｒである。
【００２７】
（ｂ）工程：
円筒状編紐１２は、その構造上、伸縮性を有している。よって、円筒状編紐１２に熱処理を施すことによって、円筒状編紐１２の伸縮性（外径変化）を抑制することが好ましい。また、円筒状編紐１２に熱処理を施すことによって、円筒状編紐１２が潰れにくくなる。円筒状編紐１２は、金型２８を通過するとき、熱処理されて熱収縮を起こし、伸縮性が抑制されるとともに、編目が緻密になり、円筒状編紐１２が潰れにくくなる。
【００２８】
熱処理の温度ｔ（℃）は、糸１６の溶融温度以下の温度であることが必要であり、好ましくは、下記式（１）で表される範囲内の温度ｔ（℃）とする。
Ｔｍ−８０℃≦ｔ＜Ｔｍ ・・・（１）
（式中、Ｔｍは、糸の材料の溶融温度（℃）である。）
糸１６の材料がポリエステル系繊維の場合、材料のＴｍにもよるが、温度ｔは１８０〜２５０℃が好ましく、１９０〜２３０℃がより好ましい。
【００２９】
なお、図示例では、ボビン２２は３つであるが、ボビンは１つであってもよく、４つ以上であってもよい。また、糸１６は、複数のボビンから供給して合糸してもよい。合糸することにより、所望の繊度およびフィラメント数の糸を供給できる。また、同じ種類の糸でも、熱収縮性等の性状の異なる糸を合糸したり、種類の異なる糸を合糸したりすることにより、円筒状編紐１２の性状を変えてもよい。
【００３０】
また、糸１６の熱収縮率が小さい場合、紐供給装置２６を設置しなくてもよい。この場合、円筒状編紐１２の熱収縮により丸編機２４と金型２８との間にダンサーロール等を配置して張力を一定に保つとよい。
【００３１】
＜中空状多孔質膜＞
本発明の中空状多孔質膜は、本発明の細径中空状多孔質膜用支持体と、該支持体の外周面に設けられた多孔質膜層とを有するものである。
【００３２】
多孔質膜層の材料としては、ポリフッ化ビニリデン、ポリスルホン、ポリアクリロニトリル、ポリビニルピロリドン、ポリエチレングリコール等が挙げられ、耐薬品性、耐熱性等の点から、ポリフッ化ビニリデン、またはポリフッ化ビニリデンとポリビニルピロリドンとの組み合わせが好ましい。
【００３３】
多孔質膜層は、単層であってもよく、２層以上の複合多孔質膜層であってもよい。多孔質膜層の膜厚は、５０〜３５０μｍが好ましく、１００〜３００μｍがより好ましい。
また、本発明の中空状多孔質膜は、ウイルス除去用に好適に使用される。
【００３４】
＜中空状多孔質膜の製造方法＞
中空状多孔質膜は、多孔質膜層が２層の複合多孔質膜層の場合、下記（ｉ）〜（vii）工程を有する製造方法によって製造される。
（ｉ）支持体の外周面に製膜原液を塗布する工程。
（ii）支持体に塗布された製膜原液を凝固させて、第１の多孔質膜層を形成し、中空状多孔質膜前駆体を得る工程。
（iii）中空状多孔質膜前駆体の外周面に製膜原液を塗布する工程。
（iv）中空状多孔質膜前駆体に塗布された製膜原液を凝固させて、第２の多孔質膜層を形成し、中空状多孔質膜を得る工程。
（ｖ）中空状多孔質膜を洗浄する工程。
（vi）中空状多孔質膜を乾燥する工程。
（vii）中空状多孔質膜を巻き取る工程。
【００３５】
図４は、（ｉ）〜（ii）工程に用いられる中空状多孔質膜製造装置の一例を示す概略構成図である。中空状多孔質膜製造装置４０は、巻き出し装置（図示略）から連続的に供給された支持体１０に、連続的に製膜原液を塗布する２重管紡糸ノズル４２と、２重管紡糸ノズル４２に製膜原液を供給する原液供給装置４４と、支持体１０に塗布された製膜原液を凝固させる凝固液が入った凝固浴槽４６と、製膜原液が塗布された支持体１０を凝固浴槽４６に連続的に導入するガイドロール４８とを具備する。
【００３６】
（ｉ）工程：
２重管紡糸ノズル４２の中央には、支持体１０が通過する管路が形成されている。管路の途中には、管路の円周方向にスリット状の製膜原液吐出口が形成され、製膜原液を吐出する構造となっている。支持体１０が管路を通過する際、原液供給装置４４から製膜原液が一定量で供給され、支持体１０の外周面に製膜原液が塗布されて所定の膜厚の塗膜が形成される。
【００３７】
２重管紡糸ノズル４２の管路の内径は、支持体１０の外径より若干大きく、２重管紡糸ノズル４２の管路の内周面と支持体とは一定の間隙を有する。該間隙は、塗膜の厚さ、製膜原液の粘度、支持体の走行速度等によって決まる。
【００３８】
製膜原液は、上述の多孔質膜層の材料と溶剤とを含む液である。溶剤としては、Ｎ，Ｎ−ジメチルホルムアミド、Ｎ，Ｎ−ジメチルアセトアミド、ジメチルスルホキシド、Ｎ−メチルー２−ピロリドン等が挙げられ、形成される多孔質膜層の透水性が高い点から、Ｎ，Ｎ−ジメチルアセトアミドもしくはＮ−メチルー２−ピロリドンが好ましい。
【００３９】
（ii）工程：
凝固浴槽４６内の凝固液と製膜原液の塗膜とを接触させ、製膜原液を凝固させて、第１の多孔質膜層を形成し、中空状多孔質膜前駆体１８を得る。凝固液としては、製膜原液の溶剤と同じ溶剤を含む水溶液が好ましい。製膜原液の溶剤がＮ，Ｎ−ジメチルアセトアミドの場合、溶剤の濃度は、凝固液（１００質量％）中、１〜５０質量％が好ましい。凝固液の温度は、５０〜９０℃が好ましい。
なお、（ii）工程と（iii）工程との間でも、後述の（ｖ）〜（vii）工程を行ってもよい。
【００４０】
（iii）〜（iv）工程：
（ｉ）〜（ii）工程で用いた装置と同様の装置を用い、（ｉ）〜（ii）工程と同様な条件にて、中空状多孔質膜前駆体１８の外周面に第２の多孔質膜層を形成し、中空状多孔質膜を得る。（iii）工程においては、製膜原液（２）として内部凝固液を用いてもよい。内部凝固液としては、グリセリン、アルコール類、エチレングリコール等が挙げられる。
【００４１】
（ｖ）工程：
例えば、中空状多孔質膜を６０〜１００℃の熱水中で洗浄して溶剤を除去し、ついで、次亜塩素酸等の薬液で洗浄し、ついで、６０〜１００℃の熱水中で洗浄して薬液を除去する。
【００４２】
（vi）〜（vii）工程：
中空状多孔質膜を、６０℃以上１１０℃未満で、１分以上２４時間未満乾燥した後、ボビン、カセ等に巻き取る。
【００４３】
このようにして得られた中空状多孔質膜は、円筒状編紐１０が熱処理され、比（ｒ／Ｒ）が０．５５〜０．７３である支持体１０を備えているため、機械特性に優れるとともに、外径が１．０〜２．７ｍｍという細径でありながら管内抵抗による通水性の低下が抑制され、通水性（透水性能）に優れる。
【実施例】
【００４４】
本発明を以下の実施例により具体的に説明する。
【００４５】
（支持体の外径および厚み）
支持体の外径Ｒ、厚みＬは、以下の方法で測定した。
測定するサンプルを約１０ｃｍに切断し、数本を束ねて、全体をポリウレタン樹脂で覆った。ポリウレタン樹脂は支持体の中空部にも入るようにした。ポリウレタン樹脂硬化後、カミソリ刃を用いて厚さ（中空糸膜の長手方向の長さに相当。）約０．５ｍｍの薄片をサンプリングした。次に、サンプリングした支持体の断面の光学像を投影機（ニコン社製、ＰＲＯＦＩＬＥ  ＰＲＯＪＥＣＴＯＲ  Ｖ−１２）を用いて、倍率１００倍（対物レンズ）にてスクリーンに投影し、投影された像から支持体１０の外径Ｒ、厚みＬをそれぞれ読み取った。
ここで、外径Ｒとは、先に記載したとおり、支持体１０の外周面にある凹凸のうち、凸の部分同士を中心を通るように結んだ線の長さである。
厚みＬについても、先に記載したとおり、支持体１０の外周面および内周面にある凸の部分同士を径方向で結んだ線の長さである。なお、このように測定される長さは、支持体１０が編紐であって編み込みに伴うねじれがあることに起因して、周方向に斑があるため、このような斑のうち、最も大きな長さ（最も厚い部分）を厚みＬとして採用した。
このような各測定を、同じ編紐からランダムに切り出された３つのサンプルについて行い、平均値を算出して、外径Ｒ、厚みＬとして採用した。
【００４６】
（支持体のｒ値）
上述のように実施した３回の各測定において、外径から厚みを２倍した数値を引き、得られた３つの数値の平均値をｒとした。
【００４７】
（支持体の比（ｒ／Ｒ））
上述のようにして求められたｒと外径Ｒとから、比（ｒ／Ｒ）を算出した。
【００４８】
（中空状多孔質膜の透水性能ＡおよびＢ）
中空状多孔質膜の透水性能は、以下の方法で測定した。
（１）測定するサンプルを４ｃｍに切断し、ポリウレタン樹脂で片端面の中空部を封した。次にエタノール中で５分間以上減圧した後、純水中に浸して置換した。
容器に純水（２５℃）を入れ、サンプルの他端面と容器とをチューブで繋ぎ、容器に１００ｋＰａの空気圧をかけることにより、サンプルの孔から純水を流出させ、出た純水の量を１分間測定した。これを３回測定して平均値を求めた。この数値をサンプルの表面積で割り、１ＭＰａの圧力に換算した値を透水性能Ａとした。
（２）測定するサンプルを１６５ｃｍに切断し、ポリウレタン樹脂で片端面の中空部を封した。次にエタノール中で５分間以上減圧した後、純水中に浸して置換した。
容器に純水（２５℃）を入れ、サンプルの他端面をチューブポンプに繋ぎ、吸引圧２０ｋＰａにて、サンプルから出る純水の量を１分間測定した。これを３回測定して平均値を求めた。この数値をサンプルの表面積で割り、１ＭＰａの圧力に換算した値を透水性能Ｂとした。
【００４９】
［実施例１］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。  糸１６としては、ポリエステル繊維（マルチフィラメント、繊度：１１１ｄｔｅｘ、フィラメント数：４８、Ｔｍ：２６０℃）を用いた。金型２８の温度ｔを２２０℃とした。
得られた支持体１０の外径Ｒは１．３８ｍｍ、厚みＬは０．２７ｍｍ、ｒは０．８４ｍｍであり、比（ｒ／Ｒ）は０．６１であった。
【００５０】
［実施例２］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。  糸１６としては、ポリエステル繊維（マルチフィラメント、繊度：３３３ｄｔｅｘ、フィラメント数：１４４、Ｔｍ：２６０℃）を用いた。金型２８の温度ｔを２００℃とした。
得られた支持体１０の外径Ｒは２．４８ｍｍ、厚みＬは０．４１ｍｍ、ｒは１．６６ｍｍであり、比（ｒ／Ｒ）は０．６７であった。
【００５１】
［実施例３］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。
糸１６としては、ポリエステル繊維（マルチフィラメント、繊度：１１１ｄｔｅｘ、フィラメント数：４８、Ｔｍ：２６０℃）を用いた。金型２８の温度ｔを２２０℃とした。  得られた支持体１０の外径Ｒは１．５８ｍｍ、厚みＬは０．２１ｍｍ、ｒは１．１６ｍｍであり、比（ｒ／Ｒ）は０．７３であった。
【００５２】
［実施例４］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。
糸１６としては、ポリエステル繊維（マルチフィラメント、繊度：１６７ｄｔｅｘ、フィラメント数：３６、Ｔｍ：２６０℃）を用いた。金型２８の温度ｔを２１０℃とした。  得られた支持体１０の外径Ｒは１．４７ｍｍ、厚みＬは０．２８ｍｍ、ｒは０．９１ｍｍであり、比（ｒ／Ｒ）は０．６２であった。
得られた支持体１０に下記方法にて多孔質膜を形成した。得られた中空状多孔質膜の外径および透水性能を表１に示す。
【００５３】
（第１の製膜原液の調製）
ポリフッ化ビニリデン（質量平均分子量：６×１０５）の１６．２質量％と、ポリビニルピロリドン（質量平均分子量：４×１０４）の１１．４質量％と、溶媒であるＮ−メチルピロリドンの７２．４質量％を６０℃にて撹拌混合して、第１の製膜原液を得た。
（第２の製膜原液の調製）
ポリフッ化ビニリデン（質量平均分子量：１．１×１０６）の１８．３質量％と、ポリビニルピロリドン（質量平均分子量：４×１０４）の８．３質量％と、溶媒であるＮ−メチルピロリドンの７３．４質量％を６０℃にて撹拌混合して、第２の製膜原液を得た。
【００５４】
（中空状多孔質膜の製造）
図４に示す製造装置を用いて中空状多孔質膜を製造した。
第１の製膜原液を、第１の２重管紡糸ノズル４２の外層部へ送液し、該ノズルの内層部より導いた中空編紐の外周部に塗布した後、Ｎ−メチルピロリドン水溶液（凝固液）で満たされている第１の凝固浴槽４６へ導き、固化させて第１次膜を形成した。
次いで、第２の製膜原液を、第１の製膜原液同様に、第１次膜に塗布し凝固することで第２次膜を得た。
得られた第２次膜については、下記の工程αを３回繰り返し、膜中に残存するポリビニルピロリドンを洗浄、除去した。洗浄の後に、１０５℃に熱した乾燥炉にて第２次膜中に残存する水分を蒸発させて乾燥し、中空状多孔質膜を得た。
工程α：１３質量％で常温の次亜塩素酸ナトリウム溶液に浸漬し、ついで１００℃の水蒸気雰囲気中に滞在させ、ついで９０℃の温水中に浸漬する。
【００５５】
［比較例１］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。  糸１６としては、ポリエステル繊維（捲縮糸、繊度：１６７ｄｔｅｘ、フィラメント数：３６、Ｔｍ：２６０℃）を用いた。金型２８の温度ｔを２１０℃とした。
得られた支持体１０の外径Ｒは１．４７ｍｍ、厚みＬは０．３４ｍｍ、ｒは０．７９ｍｍであり、比（ｒ／Ｒ）は０．５４であった。
得られた支持体１０に、実施例４と同様にして多孔質膜を形成し、中空状多孔質膜を得た。ただし、第１の製膜原液としては、下記のように調製されたものを用いた。得られた中空状多孔質膜の外径および透水性能を表１に示す。
【００５６】
（第１の製膜原液の調製）
ポリフッ化ビニリデン（質量平均分子量：６×１０５）の１９．３質量％と、ポリビニルピロリドン（質量平均分子量：４×１０４）の１１．０質量％と、溶媒であるＮ−メチルピロリドンの６９．７質量％を常温にて撹拌混合して、第１の製膜原液を得た。
【００５７】
［比較例２］
図３に示す支持体製造装置２０を用いて、糸１６を丸編して円筒状編紐１２を編成し、ついで、円筒状編紐１２を糸の溶融温度以下の温度ｔで熱処理して、支持体１０を得た。  糸１６としては、ポリエステル繊維（捲縮糸、繊度：１１１ｄｔｅｘ、フィラメント数：４８、Ｔｍ：２６０℃）を用いた。金型２８の温度ｔを１６５℃とした。
得られた支持体１０の外径Ｒは１．７６ｍｍ、厚みＬは０．２３ｍｍ、ｒは１．３０ｍｍであり、比（ｒ／Ｒ）は０．７４であった。
得られた支持体１０に、比較例１と同様にして多孔質膜の形成を試みたが、製膜工程中にて支持体が潰れたため、中空状多孔質膜を得ることはできなかった。
【００５８】
【表１】
0005796433.tif 000002
【００５９】
表１に示すように、比（ｒ／Ｒ）が０．５５〜０．７３である実施例の中空状多孔質膜は、膜長が大きな場合（透水性能Ｂ）でも透水性能に優れていた。また、製膜工程中にて支持体が潰れず、問題なく中空状多孔質膜を得ることができた。
【符号の説明】
【００６０】
１０  細径中空状多孔質膜用支持体
１２  円筒状編紐
１６  糸
【図１】
0005796433.tif 000003
【図２】
0005796433.tif 000004
【図３】
0005796433.tif 000005
【図４】
0005796433.tif 000006